(57)【特許請求の範囲】
【請求項１】
複数のランド及びグルーブが形成された基板と、該基板上に記録層と反射層とを有する光情報記録媒体において、
上記グルーブが、第１グルーブと；
ピットが形成されている第２グルーブと；
第２グルーブのピットより幅の狭いピットが形成されている第３グルーブと；を含み、
第３グルーブが、第１グルーブと第２グルーブとの間に配置されていることを特徴とする光情報記録媒体。
【請求項２】
第１グルーブの半値幅をＷｇで表わし、第２グルーブの半値幅をＷｐで表わし、第３グルーブの半値幅をＷｐｂで表わしたときに、Ｗｇ≦Ｗｐｂ≦Ｗｐであることを特徴とする請求項１に記載の光情報記録媒体。
【請求項３】
半値幅Ｗｐと半値幅Ｗｐｂとの比Ｗｐ／Ｗｐｂが、１．０５≦Ｗｐ／Ｗｐｂ≦１．１５であることを特徴とする請求項２に記載の光情報記録媒体。
【請求項４】
上記記録層が、色素材料で形成されていることを特徴とする請求項１〜３のいずれか一項に記載の光情報記録媒体。
【請求項５】
上記色素材料がアゾ系色素材料であることを特徴とする請求項４に記載の光情報記録媒体。
【請求項６】
上記記録層が、テルルを含むことを特徴とする請求項１〜３のいずれか一項に記載の光情報記録媒体。
【請求項７】
第１グルーブにおける、記録層と反射層との境界面からの記録層最大窪み深さをＴｇで表わし、第２グルーブにおける、記録層と反射層との境界面からの記録層最大窪み深さをＴｐで表わし、第３グルーブにおける、記録層と反射層との境界面からの記録層最大窪み深さをＴｐｂで表わしたときに、Ｔｇ≦Ｔｐｂ≦Ｔｐであることを特徴とする請求項１〜６のいずれか一項に記載の光情報記録媒体。
【請求項８】
上記グルーブの同一グルーブ内に形成されているピットが、第１ピットと、グルーブ方向の長さが第１ピットよりも長い第２ピットで構成されており、第１ピットにおける基板半径方向の最大幅をＷ１で表わし、第２ピットにおける基板半径方向の最大幅をＷ２で表わしたとき、１＜Ｗ２／Ｗ１＜１．２であることを特徴とする請求項１〜７のいずれか一項に記載の光情報記録媒体。
【請求項９】
請求項１〜８のいずれか一項に記載の光情報記録媒体の製造方法であって、
原盤上に形成された感光性材料を３種の異なる露光強度で照射することにより、該感光性材料を第１グルーブ、第２グルーブのピット及び第３グルーブのピットに対応するパターンを露光することと；
上記露光後に、原盤を現像して第１グルーブ、ピット付き第２グルーブ及びピット付き第３グルーブに対応するパターンを形成することと；
上記パターンが形成された原盤を用いて、基板を成形することと；
該基板上に記録層及び反射層を形成することを含む光情報記録媒体の製造方法。
【請求項１０】
上記ピットに対応するパターンを露光する際の露光強度を、始めに第１の露光強度とし、次いで第１の露光強度よりも低い第２露光強度とし、さらに第１の露光強度に変更することを特徴とする請求項９に記載の光情報記録媒体の製造方法。
【請求項１１】
第２の露光強度が第１の露光強度の７０％であることを特徴とする請求項１０に記載の光情報記録媒体の製造方法。
【請求項１２】
光情報記録媒体を再生するときのクロック周期をＴと表わしたときに、第１の露光強度で露光する期間をそれぞれ１Ｔ〜１．５Ｔに設定することを特徴とする請求項１０または１１に記載の光情報記録媒体の製造方法。
【請求項１３】
上記原盤の露光の際に、上記３種の露光強度に加えて露光強度を０にすることを含むことを特徴とする請求項９〜１２のいずれか一項に記載の光情報記録媒体の製造方法。
【請求項１４】
上記現像において、ＲＩＥによるエッチングを行うことを含むことを特徴とする請求項９〜１３のいずれか一項に記載の光情報記録媒体の製造方法。
【請求項１５】
複数のランド及びグルーブが形成された基板と、該基板上に記録層と反射層とを有する光情報記録媒体において、
上記グルーブが、第１グルーブと；
第１グルーブより幅の広い第２グルーブと；
ピットが形成されている第３グルーブと；
第３グルーブのピットより幅の狭いピットが形成されている第４グルーブと；を含み、
第１〜第４グルーブが、第１グルーブ、第２グルーブ、第４グルーブ、第３グルーブの順に配置されていることを特徴とする光情報記録媒体。
【請求項１６】
第１グルーブの半値幅をＷｇで表わし、第２グルーブの半値幅をＷｇｂで表わし、第３グルーブの半値幅をＷｐで表わし、第４グルーブの半値幅をＷｐｂで表わしたときに、Ｗｇ≦Ｗｇｂ≦Ｗｐｂ≦Ｗｐであることを特徴とする請求項１５に記載の光情報記録媒体。
【請求項１７】
半値幅Ｗｐと半値幅Ｗｐｂとの比Ｗｐ／Ｗｐｂが、１．０５≦Ｗｐ／Ｗｐｂ≦１．１５であることを特徴とする請求項１６に記載の光情報記録媒体。
【請求項１８】
半値幅Ｗｇｂと半値幅Ｗｇとの比Ｗｇｂ／Ｗｇが、１．０３≦Ｗｇｂ／Ｗｇ≦１．１５であることを特徴とする請求項１６または１７に記載の光情報記録媒体。
【請求項１９】
上記記録層が、色素材料で形成されていることを特徴とする請求項１５〜１８のいずれか一項に記載の光情報記録媒体。
【請求項２０】
上記色素材料がアゾ系色素材料であることを特徴とする請求項１９に記載の光情報記録媒体。
【請求項２１】
上記記録層が、テルルを含むことを特徴とする請求項１５〜１８のいずれか一項に記載の光情報記録媒体。
【請求項２２】
第１グルーブにおける、記録層と反射層との境界面からの記録層最大窪み深さをＴｇで表わし、第２グルーブにおける、記録層と反射層との境界面からの記録層最大窪み深さをＴｇｂで表わし、第３グルーブにおける、記録層と反射層との境界面からの記録層最大窪み深さをＴｐで表わし、第４グルーブにおける、記録層と反射層との境界面からの記録層最大窪み深さをＴｐｂで表わしたときに、Ｔｇ≦Ｔｇｂ≦Ｔｐｂ≦Ｔｐであることを特徴とする請求項１５〜２１のいずれか一項に記載の光情報記録媒体。
【請求項２３】
上記グルーブの同一グルーブ内に形成されているピットが、第１ピットと、グルーブ方向の長さが第１ピットよりも長い第２ピットで構成されており、第１ピットにおける基板半径方向の最大幅をＷ１で表わし、第２ピットにおける基板半径方向の最大幅をＷ２で表わしたとき、１＜Ｗ２／Ｗ１＜１．２であることを特徴とする請求項１５〜２２のいずれか一項に記載の光情報記録媒体。
【請求項２４】
請求項１５〜２３のいずれか一項に記載の光情報記録媒体の製造方法であって、
原盤上に形成された感光性材料を４種の異なる露光強度で照射することにより、該感光性材料を第１グルーブ、第２グルーブ、第３グルーブのピット及び第４グルーブのピットに対応するパターンを露光することと；
上記露光後に、原盤を現像して第１グルーブ、第２グルーブ、ピット付き第３グルーブ及びピット付き第４グルーブに対応するパターンを形成することと；
上記パターンが形成された原盤を用いて、基板を成形することと；
該基板上に記録層及び反射層を形成することを含む光情報記録媒体の製造方法。
【請求項２５】
上記ピットに対応するパターンを露光する際の露光強度を、始めに第１の露光強度とし、次いで第１の露光強度よりも低い第２露光強度とし、さらに第１の露光強度に変更することを特徴とする請求項２４に記載の光情報記録媒体の製造方法。
【請求項２６】
第２の露光強度が第１の露光強度の７０％であることを特徴とする請求項２５に記載の光情報記録媒体の製造方法。
【請求項２７】
光情報記録媒体を再生するときのクロック周期をＴと表わしたときに、第１の露光強度で露光する期間をそれぞれ１Ｔ〜１．５Ｔに設定することを特徴とする請求項２５または２６に記載の光情報記録媒体の製造方法。
【請求項２８】
上記原盤の露光の際に、上記４種の露光強度に加えて露光強度を０にすることを含むことを特徴とする請求項２４〜２７のいずれか一項に記載の光情報記録媒体の製造方法。
【請求項２９】
上記現像において、ＲＩＥによるエッチングを行うことを含むことを特徴とする請求項２４〜２８のいずれか一項に記載の光情報記録媒体の製造方法。
【請求項３０】
複数のランド及びグルーブが形成された基板と、該基板上に記録層と反射層とを有する光情報記録媒体において、
上記グルーブが、第１グルーブと；
第１グルーブより幅の広い第２グルーブと；
ピットが形成されている第３グルーブと；を含み、
第２グルーブが、第１グルーブと第３グルーブとの間に配置されていることを特徴とする光情報記録媒体。
【請求項３１】
第１グルーブの半値幅をＷｇで表わし、第２グルーブの半値幅をＷｇｂで表わし、第３グルーブの半値幅をＷｐで表わしたときに、Ｗｇ≦Ｗｇｂ≦Ｗｐであることを特徴とする請求項３０に記載の光情報記録媒体。
【請求項３２】
半値幅Ｗｇｂと半値幅Ｗｇとの比Ｗｇｂ／Ｗｇが、１．０５≦Ｗｇｂ／Ｗｇ≦１．１５であることを特徴とする請求項３１に記載の光情報記録媒体。
【請求項３３】
上記記録層が、色素材料で形成されていることを特徴とする請求項３０〜３２のいずれか一項に記載の光情報記録媒体。
【請求項３４】
上記色素材料がアゾ系色素材料であることを特徴とする請求項３３に記載の光情報記録媒体。
【請求項３５】
上記記録層が、テルルを含むことを特徴とする請求項３０〜３２のいずれか一項に記載の光情報記録媒体。
【請求項３６】
第１グルーブにおける、記録層と反射層との境界面からの記録層最大窪み深さをＴｇで表わし、第２グルーブにおける、記録層と反射層との境界面からの記録層最大窪み深さをＴｇｂで表わし、第３グルーブにおける、記録層と反射層との境界面からの記録層最大窪み深さをＴｐで表わしたときに、Ｔｇ≦Ｔｇｂ≦Ｔｐであることを特徴とする請求項３０〜３５のいずれか一項に記載の光情報記録媒体。
【請求項３７】
上記グルーブの同一グルーブ内に形成されているピットが、第１ピットと、グルーブ方向の長さが第１ピットよりも長い第２ピットで構成されており、第１ピットにおける基板半径方向の最大幅をＷ１で表わし、第２ピットにおける基板半径方向の最大幅をＷ２で表わしたとき、１＜Ｗ２／Ｗ１＜１．２であることを特徴とする請求項３０〜３６のいずれか一項に記載の光情報記録媒体。
【請求項３８】
請求項３０〜３７のいずれか一項に記載の光情報記録媒体の製造方法であって、
原盤上に形成された感光性材料を３種の異なる露光強度で照射することにより、該感光性材料を第１グルーブ、第２グルーブ及び第３グルーブのピットに対応するパターンを露光することと；
上記露光後に、原盤を現像して第１グルーブ、第２グルーブ及びピット付き第３グルーブに対応するパターンを形成することと；
上記パターンが形成された原盤を用いて、基板を成形することと；
該基板上に記録層及び反射層を形成することを含む光情報記録媒体の製造方法。
【請求項３９】
上記ピットに対応するパターンを露光する際の露光強度を、始めに第１の露光強度とし、次いで第１の露光強度よりも低い第２露光強度とし、さらに第１の露光強度に変更することを特徴とする請求項３８に記載の光情報記録媒体の製造方法。
【請求項４０】
第２の露光強度が第１の露光強度の７０％であることを特徴とする請求項３９に記載の光情報記録媒体の製造方法。
【請求項４１】
光情報記録媒体を再生するときのクロック周期をＴと表わしたときに、第１の露光強度で露光する期間をそれぞれ１Ｔ〜１．５Ｔに設定することを特徴とする請求項３９または４０に記載の光情報記録媒体の製造方法。
【請求項４２】
上記原盤の露光の際に、上記３種の露光強度に加えて露光強度を０にすることを含むことを特徴とする請求項３８〜４１のいずれか一項に記載の光情報記録媒体の製造方法。
【請求項４３】
上記現像において、ＲＩＥによるエッチングを行うことを含むことを特徴とする請求項３８〜４２のいずれか一項に記載の光情報記録媒体の製造方法。
【発明の詳細な説明】
【０００１】
【産業上の利用分野】
本発明は、光情報記録媒体に係り、特に、メーカ名や著作権保護対策用情報等のメディア情報がプリピットの形で書きこまれた光情報記録媒体に関する。
【０００２】
【従来の技術】
近年、ＣＤ（コンパクトディスク）に比べて数倍の記録容量を有するＤＶＤ（デジタル多用途ディスク）が、映画等の画像や音声等の情報を記録した情報記録媒体として、広く使用されている。また、このＤＶＤに対して、ユーザ側で情報の記録を１回に限り行うことができるＤＶＤ−Ｒ（追記型のデジタル多用途ディスク）や、情報の書換えを可能とするＤＶＤ−ＲＷ（書換え可能型のデジタル多用途ディスク）が既に製品化され、今後の大容量の情報記録媒体として、広く一般化されると思われる。
【０００３】
通常、ＤＶＤ−Ｒ及びＤＶＤ−ＲＷでは、そのディスクのメーカ情報や、著作権保護対策用情報等の情報（以下、メディア情報という）がディスク最内周部や最外周部に予め記憶されている。これらのメディア情報は、ディスク製造工程の最終段階で、記録装置を用いて、光照射等により記録層を変性させることで記録している。これに対し、メディア情報を上記のような記録層に記録するのではなく、ディスクの基板製造段階において、予め基板のグルーブにエンボスピット（以下、イングルーブピットという）の形で記録する方法が開示されている（例えば、特許文献１参照）。この方法を用いて作製した光情報記録媒体の一部を、図１に示す。図１（ａ）は、光情報記録媒体の部分拡大平面図であり、イングルーブピットが形成された領域（以下、イングルーブピット領域という）を、概略的に表わしている。また、図１（ｂ）及び（ｃ）は、それぞれ、図１（ａ）のＡ−Ａ線断面及びＢ−Ｂ線断面を示した図である。この光情報記録媒体では、図１（ｂ）に示すように、ランド及びグルーブが形成された基板１０１のランド表面１０１ａを基準としたときのイングルーブピット１０７の底面（最下面）１０７ａまでの深さｄｐ”が、同じくランド表面１０１ａを基準としてグルーブ１０５の底面（最下面）１０５ａまでの深さｄｇ”より深く形成されている。これにより、この基板１０１のパターン形成面上に記録層１０２及び反射層１０３を形成した場合、イングルーブピット１０７が形成されている部分と、イングルーブピット１０７が形成されていないグルーブの部分とでは、形成される各層の表面高さに違いが生じる。したがって、このイングルーブピット部分とグルーブ部分との深さの違いを利用することにより、メディア情報等のデータをグルーブに記録することができる。
【０００４】
【特許文献１】
特開２００１−６７７３３号公報（第５―６頁、第１−３図）
【０００５】
【発明が解決しようとする課題】
しかしながら、このようなイングルーブピットを有する光情報記録媒体を用いて、実際に情報の記録再生を行った場合、イングルーブピット領域と、ユーザ側の記録領域であるグルーブのみが形成された領域（以下、グルーブ領域という）との境界部をトラッキングした際に、しばしばトラッキングが外れるエラーが確認されている。これは、図１５に示すように、基板にイングルーブピット１５１を形成することにより隣接するランド１５２の側壁が削られてしまうことに原因がある。隣接するランド１５２の側壁が削られることにより、イングルーブピット１５１とグルーブ１５３との間にあるランド１５２の上面の面積が、通常のグルーブ１５３間におけるランド１５４の上面の面積よりも小さくなる。それに応じて、ランド１５２とランド１５４上に形成される記録層及び反射層の面積にも差が生じる。このランド１５２とランド１５４との間のグルーブ１５３を光スポットＳＰでトラッキングした場合、光スポットＳＰがグルーブ１５３の中央に位置していても、ランド１５４から得られる反射光ＲＦ１の光量と、ランド１５２から得られる反射光ＲＦ２の光量との間に差が生じ、ラジアルプッシュプル信号はオフセットしてしまう。これにより、グルーブの良好なトラッキングが行えなくなり、ジッターの増加や変調度の減少を招く。また、場合によっては、トラッキングが外れてしまうこともある。
【０００６】
実際のラジアルプッシュプル信号検出においては、波長λ＝６５０ｎｍ、開口数ＮＡ＝０．６の光ピックアップを用いた場合、直径φ＝１μｍ程度の光スポットが光情報記録媒体上を半径方向に走査する。このとき、光情報記録媒体が高速で回転している為、光スポットはトラッキング方向に対して垂直な方向に走査されるのではなく、トラッキング方向に対して緩やかな角度をなす方向に走査される。ラジアルプッシュプル信号は、ピットを分解して検出できる程の周波数特性を有していないため、グルーブより深く形成されたイングルーブピット部分では、幅の広いグルーブを検出していることと同等となる。したがって、この場合、イングルーブピット領域とグルーブ領域との境界部を境にグルーブの幅が極端に変化したことになり、ラジアルプッシュプル信号の乱れが生じる。
【０００７】
特に、ＤＶＤ−ＲやＤＶＤ−ＲＷでは、ラジアルプッシュプル信号を用いてトラッキングを行っており、ラジアルプッシュプル信号のオフセットや乱れによりトラッキングエラーが引き起こされる。したがって、ＤＶＤ−ＲやＤＶＤ−ＲＷにおいては、上記トラッキングエラーを防止する必要がある。
【０００８】
そこで、本発明の目的は、上記イングルーブピット領域とグルーブ領域との境界部分をトラッキングした場合においても、安定したラジアルプッシュプル信号を得ることが可能な光情報記録媒体及びその製造方法を提供することにある。
【０００９】
【課題を解決するための手段】
本発明の第１の態様によれば、複数のランド及びグルーブが形成された基板と、該基板上に記録層と反射層とを有する光情報記録媒体において、
上記グルーブが、第１グルーブと；
ピットが形成されている第２グルーブと；
第２グルーブのピットより幅の狭いピットが形成されている第３グルーブと；を含み、
第３グルーブが、第１グルーブと第２グルーブとの間に配置されていることを特徴とする光情報記録媒体が提供される。
【００１０】
本発明の光情報記録媒体の基板には、複数のランド及びグルーブが形成されており、一部のグルーブにピット（イングルーブピット）が形成されている。このイングルーブピットが形成された領域（イングルーブピット領域）とグルーブのみが形成された領域（グルーブ領域）との境界部分に、さらに、上記イングルーブピットよりも幅の狭いイングルーブピットが形成された領域（以下、境界ピット領域という）が設けられている。これにより、基板表面において、イングルーブピット領域からグルーブ領域にかけて、緩やかな形状変化が得られる。よって、この基板を用いた光情報記録媒体では、イングルーブが形成された領域とグルーブのみが形成された領域との境界部を跨ぐようにトラッキングをかけた場合においても、ラジアルプッシュプル信号の乱れが少なく、安定したトラッキングを行うことができる。
【００１１】
本発明の光情報記録媒体では、第１グルーブの半値幅をＷｇで表わし、イングルーブピットを含む第２グルーブの半値幅をＷｐで表わし、幅狭のイングルーブピットを含む第３グルーブの半値幅をＷｐｂで表わしたときに、Ｗｇ≦Ｗｐｂ≦Ｗｐであることが望ましい。特に、半値幅Ｗｐと半値幅Ｗｐｂとの比Ｗｐ／Ｗｐｂが、１．０５≦Ｗｐ／Ｗｐｂ≦１．１５であることが望ましい。Ｗｐ／Ｗｐｂ＜１．０５であると、第１グルーブにおけるラジアルプッシュプル信号にオフセットや乱れが生じ易くなり、１．１５＜Ｗｐ／Ｗｐｂであると第３グルーブに形成されたイングルーブピットからの信号変調度が低くなるために望ましくない。
【００１２】
本発明では、上記記録層が、色素材料で形成されていることが望ましい。また、上記色素材料がアゾ系色素材料であることが望ましい。上記記録層が、テルルを含んでいてもよい。これにより、記録層を場所によらず安定した厚みで形成することが可能となる。
【００１３】
本発明では、第１グルーブにおける、記録層と反射層との境界面からの記録層最大窪み深さをＴｇで表わし、第２グルーブにおける、記録層と反射層との境界面からの記録層最大窪み深さをＴｐで表わし、第３グルーブにおける、記録層と反射層との境界面からの記録層最大窪み深さをＴｐｂで表わしたときに、Ｔｇ≦Ｔｐｂ≦Ｔｐであることが望ましい。これにより、ラジアルプッシュプル信号の乱れの低減が可能となる。
【００１４】
本発明では、上記グルーブの同一グルーブ内に形成されているピットが、第１ピットと、グルーブ方向の長さが第１ピットよりも長い第２ピットで構成されており、第１ピットにおける基板半径方向の最大幅をＷ１で表わし、第２ピットにおける基板半径方向の最大幅をＷ２で表わしたとき、１＜Ｗ２／Ｗ１＜１．２であることが望ましい。
【００１５】
本発明の第２の態様によれば、第１の態様の光情報記録媒体の製造方法であって、
原盤上に形成された感光性材料を３種の異なる露光強度で照射することにより、該感光性材料を第１グルーブ、第２グルーブのピット及び第３グルーブのピットに対応するパターンを露光することと；
上記露光後に、原盤を現像して第１グルーブ、ピット付き第２グルーブ及びピット付き第３グルーブに対応するパターンを形成することと；
上記パターンが形成された原盤を用いて、基板を成形することと；
該基板上に記録層及び反射層を形成することを含む光情報記録媒体の製造方法が提供される。
【００１６】
本発明の製造方法を用いることにより、本発明の第１の態様の光情報記録媒体を製造することができる。
【００１７】
本発明の光情報記録媒体の製造方法では、上記ピットに対応するパターンを露光する際の露光強度を、始めに第１の露光強度とし、次いで第１の露光強度よりも低い第２露光強度とし、さらに第１の露光強度に変更することが望ましい。これにより、ピット長が長いイングルーブピットを形成する場合においても、基板半径方向の幅の広がりを抑制することができる。これは、原盤露光時に、第２の露光強度で露光した間の積算露光量を低減することにより、ピットを通じてほぼ一定の積算露光量を与えることができるからである。第２の露光強度が第１の露光強度の７０％であることが望ましい。光情報記録媒体を再生するときのクロック周期をＴと表わしたときに、第１の露光強度で露光する期間をそれぞれ１Ｔ〜１．５Ｔに設定することが望ましい。さらに、上記原盤の露光の際に、上記３種の露光強度に加えて露光強度を０にすることを含むことが望ましい。上記現像において、ＲＩＥによるエッチングを行うことを含むことが望ましい。
【００１８】
本発明の第３の態様によれば、複数のランド及びグルーブが形成された基板と、該基板上に記録層と反射層とを有する光情報記録媒体において、
上記グルーブが、第１グルーブと；
第１グルーブより幅の広い第２グルーブと；
ピットが形成されている第３グルーブと；
第３グルーブのピットより幅の狭いピットが形成されている第４グルーブと；を含み、
第１〜第４グルーブが、第１グルーブ、第２グルーブ、第４グルーブ、第３グルーブの順に配置されていることを特徴とする光情報記録媒体が提供される。
【００１９】
本発明の光情報記録媒体の基板には、複数のランド及びグルーブが形成されており、一部のグルーブにイングルーブピットが形成されている。また、イングルーブピット領域とグルーブ領域との間に、境界ピット領域が設けられ、さらに境界ピット領域とグルーブ領域との間には通常のグルーブよりも幅の広いグルーブ（境界グルーブ）が設けられている。この基板を用いた光情報記録媒体では、境界グルーブ領域を設けることによって、グルーブ領域から境界ピット領域にかけて、互いに隣り合うグルーブ幅の変化が緩やかとなるので、第１の態様による光情報記録媒体に比べてラジアルプッシュプル信号の乱れをさらに抑制することができる。また、グルーブ領域と境界ピット領域の間に境界グルーブ領域が設けられているので、境界グルーブ領域が存在しない場合に比べて、境界ピット領域におけるイングルーブピットの寸法を大きくすることができる。これによって、境界ピット領域のイングルーブピットから変調度が高い再生信号を得ることが可能となる。
【００２０】
本発明では、第１グルーブの半値幅をＷｇで表わし、第１グルーブより幅広の第２グルーブの半値幅をＷｇｂで表わし、イングルーブピットを含む第３グルーブの半値幅をＷｐで表わし、幅狭のイングルーブピットを含む第４グルーブの半値幅をＷｐｂで表わしたときに、Ｗｇ≦Ｗｇｂ≦Ｗｐｂ≦Ｗｐとなり得る。また、半値幅Ｗｐと半値幅Ｗｐｂとの比Ｗｐ／Ｗｐｂが、１．０５≦Ｗｐ／Ｗｐｂ≦１．１５であることが望ましい。前述の通り、Ｗｐ／Ｗｐｂ＜１．０５であると、第１グルーブにおけるラジアルプッシュプル信号にオフセットや乱れが生じ易くなり、１．１５＜Ｗｐ／Ｗｐｂであると第３グルーブに形成されたイングルーブピットからの信号変調度が低くなるために望ましくない。ラジアルプッシュプル信号のオフセットや乱れを十分に抑制するために、半値幅Ｗｇｂと半値幅Ｗｇとの比Ｗｇｂ／Ｗｇが、１．０３≦Ｗｇｂ／Ｗｇ≦１．１５であることが望ましい。
【００２１】
本発明では、上記記録層が、色素材料で形成されていることが望ましい。また、上記色素材料がアゾ系色素材料であることが望ましい。さらに、上記記録層が、テルルを含んでもよい。
【００２２】
本発明では、第１グルーブにおける、記録層と反射層との境界面からの記録層最大窪み深さをＴｇで表わし、第２グルーブにおける、記録層と反射層との境界面からの記録層最大窪み深さをＴｇｂで表わし、第３グルーブにおける、記録層と反射層との境界面からの記録層最大窪み深さをＴｐで表わし、第４グルーブにおける、記録層と反射層との境界面からの記録層最大窪み深さをＴｐｂで表わしたときに、Ｔｇ≦Ｔｇｂ≦Ｔｐｂ≦Ｔｐであることが望ましい。また、上記グルーブの同一グルーブ内に形成されているピットが、第１ピットと、グルーブ方向の長さが第１ピットよりも長い第２ピットで構成されており、第１ピットにおける基板半径方向の最大幅をＷ１で表わし、第２ピットにおける基板半径方向の最大幅をＷ２で表わしたとき、１＜Ｗ２／Ｗ１＜１．２であることが望ましい。
【００２３】
本発明の第４の態様によれば、第３の態様の光情報記録媒体の製造方法であって、
原盤上に形成された感光性材料を４種の異なる露光強度で照射することにより、該感光性材料を第１グルーブ、第２グルーブ、第３グルーブのピット及び第４グルーブのピットに対応するパターンを露光することと；
上記露光後に、原盤を現像して第１グルーブ、第２グルーブ、ピット付き第３グルーブ及びピット付き第４グルーブに対応するパターンを形成することと；
上記パターンが形成された原盤を用いて、基板を成形することと；
該基板上に記録層及び反射層を形成することを含む光情報記録媒体の製造方法が提供される。
【００２４】
本発明の製造方法を用いることにより、本発明の第３の態様の光情報記録媒体を製造することができる。
【００２５】
本発明では、上記ピットに対応するパターンを露光する際の露光強度を、始めに第１の露光強度とし、次いで第１の露光強度よりも低い第２露光強度とし、さらに第１の露光強度に変更することが望ましい。これにより、ピット長が長いイングルーブピットを形成する場合においても、基板半径方向の幅の広がりを抑制することができる。また、第２の露光強度が第１の露光強度の７０％であることが望ましい。光情報記録媒体を再生するときのクロック周期をＴと表わしたときに、第１の露光強度で露光する期間をそれぞれ１Ｔ〜１．５Ｔに設定することが望ましい。さらに、上記原盤の露光の際に、上記４種の露光強度に加えて露光強度を０にすることを含むことが望ましい。上記現像において、ＲＩＥによるエッチングを行うことを含むことが望ましい。
【００２６】
本発明の第５の態様によれば、複数のランド及びグルーブが形成された基板と、該基板上に記録層と反射層とを有する光情報記録媒体において、
上記グルーブが、第１グルーブと；
第１グルーブより幅の広い第２グルーブと；
ピットが形成されている第３グルーブと；を含み、
第２グルーブが、第１グルーブと第３グルーブとの間に配置されていることを特徴とする光情報記録媒体が提供される。
【００２７】
本発明の光情報記録媒体の基板には、複数のランド及びグルーブが形成されており、一部のグルーブにイングルーブピットが形成されている。イングルーブピット領域とグルーブ領域との境界部分に、さらに、通常のグルーブよりも幅の広い境界グルーブが形成された領域（以下、境界グルーブ領域という）が設けられている。この基板を用いた光情報記録媒体では、イングルーブピットとグルーブのみ形成された光情報記録媒体に比べて、イングルーブピット領域からグルーブ領域にかけての隣り合うグルーブ間でのグルーブ幅の変化が緩やかであるので、ラジアルプッシュプル信号の乱れが少なく、安定したトラッキングを行うことができる。
【００２８】
本発明では、第１グルーブの半値幅をＷｇで表わし、第１グルーブより幅広の第２グルーブの半値幅をＷｇｂで表わし、ピットが形成されている第３グルーブの半値幅をＷｐで表わしたときに、Ｗｇ≦Ｗｇｂ≦Ｗｐとなり得る。また、半値幅Ｗｇｂと半値幅Ｗｇとの比Ｗｇｂ／Ｗｇが、ラジアルプッシュプル信号のオフセットや乱れを十分に抑制するために、１．０５≦Ｗｇｂ／Ｗｇ≦１．１５であることが望ましい。
【００２９】
本発明では、上記記録層が、色素材料で形成されていることが望ましい。また、上記色素材料がアゾ系色素材料であることが望ましい。さらに、上記記録層が、テルルを含んでもよい。
【００３０】
本発明では、第１グルーブにおける、記録層と反射層との境界面からの記録層最大窪み深さをＴｇで表わし、第２グルーブにおける、記録層と反射層との境界面からの記録層最大窪み深さをＴｇｂで表わし、第３グルーブにおける、記録層と反射層との境界面からの記録層最大窪み深さをＴｐで表わしたときに、Ｔｇ≦Ｔｇｂ≦Ｔｐであることが望ましい。また、上記グルーブの同一グルーブ内に形成されているピットが、第１ピットと、グルーブ方向の長さが第１ピットよりも長い第２ピットで構成されており、第１ピットにおける基板半径方向の最大幅をＷ１で表わし、第２ピットにおける基板半径方向の最大幅をＷ２で表わしたとき、１＜Ｗ２／Ｗ１＜１．２であることが望ましい。
【００３１】
本発明の第６の態様によれば、本発明の第５の態様の光情報記録媒体の製造方法であって、
原盤上に形成された感光性材料を３種の異なる露光強度で照射することにより、該感光性材料を第１グルーブ、第２グルーブ及び第３グルーブのピットに対応するパターンを露光することと；
上記露光後に、原盤を現像して第１グルーブ、第２グルーブ及びピット付き第３グルーブに対応するパターンを形成することと；
上記パターンが形成された原盤を用いて、基板を成形することと；
該基板上に記録層及び反射層を形成することを含む光情報記録媒体の製造方法が提供される。
【００３２】
本発明の製造方法を用いることにより、本発明の第５の態様の光情報記録媒体を製造することができる。
【００３３】
本発明では、上記ピットに対応するパターンを露光する際の露光強度を、始めに第１の露光強度とし、次いで第１の露光強度よりも低い第２露光強度とし、さらに第１の露光強度に変更することが望ましい。これにより、ピット長が長いイングルーブピットを形成する場合においても、基板半径方向の幅の広がりを抑制することができる。また、第２の露光強度が第１の露光強度の７０％であることが望ましい。光情報記録媒体を再生するときのクロック周期をＴと表わしたときに、第１の露光強度で露光する期間をそれぞれ１Ｔ〜１．５Ｔに設定することが望ましい。さらに、上記原盤の露光の際に、上記３種の露光強度に加えて露光強度を０にすることを含むことが望ましい。上記現像において、ＲＩＥによるエッチングを行うことを含むことが望ましい。
【００３４】
【発明の実施の形態】
本発明の実施の形態を、図を用いて説明するが、本発明はこれに限定されるものではない。
【００３５】
【実施例１】
［基板作製の為の原盤及びスタンパの作製方法］
本発明における光情報記録媒体の基板には、図７に示すように、基板１の内周側から順に、グルーブ領域７１、境界ピット領域７２、イングルーブピット領域７３、境界ピット領域７４及びグルーブ領域７５が形成されている。この基板１を作製するための原盤及びスタンパの作製方法について、図２〜７を用いて説明する。図２（ａ）に示すように、直径２００ｍｍ、厚さ６ｍｍのガラス原盤５０を用意した。次いで、図２（ｂ）に示すように、ガラス原盤５０の一方の表面５０ａ上に、フォトレジスト５２を、スピンコート法を用いて、厚さ２００ｎｍで均一に塗布した。次いで、フォトレジスト５２が形成されたガラス原盤５０を、不図示のカッティング装置に装着した。カッティング装置は、主に、波長３５１ｎｍのレーザ光を発振するＫｒガスレーザ光源、音響光変調素子からなる光変調器、集光レンズ及びガラス原盤を回転させるための駆動装置等で構成されている。図２（ｃ）に示すように、上記カッティング装置のレーザ光源（不図示）から出射されたレーザ光ＬＳは、光変調器及び集光レンズを介して、ガラス原盤５０上のフォトレジスト５２に照射される。このとき、ガラス原盤５０を、ガラス原盤５０の中心軸ＡＸを基準に、所定の回転数で回転させた。また、ガラス原盤５０上のレーザ光ＬＳの照射位置が、ガラス原盤５０の半径方向に沿って、ガラス原盤５０の内側から外側に向かって移動する（矢印ＡＲ２）。
【００３６】
上記のように、レーザ光ＬＳをガラス原盤５０上で移動させながら、ガラス原盤５０に照射するレーザ光ＬＳの露光強度を、上記光変調器を用いて変化させる。本実施例では、図３に示すように、レーザ光の露光強度を、低レベル、中レベル及び高レベルの３段階に変化させた。ガラス原盤の中心軸（ＡＸ）を基準として、半径１９．０ｍｍ〜２４．０ｍｍの領域は、図７に示す基板１のグルーブ領域７１に相当する（以下、第１グルーブ形成領域という）。また、半径２４．０ｍｍ〜２４．１ｍｍの領域は、基板１のイングルーブピット領域７３に相当する（以下、イングルーブピット形成領域という）。さらに、半径２４．１ｍｍ〜５８．９ｍｍの領域は、ユーザデータ領域であり、基板１のグルーブ領域７５に相当する（以下、第２グルーブ形成領域という）。図３に示すように、第１及び第２グルーブ形成領域における露光強度は、低レベル（以下、グルーブレベルという）に設定した。また、イングルーブピット形成領域における、イングルーブピットを形成するときの露光強度は高レベル（以下、イングルーブピットレベルという）に、それ以外のグルーブ部分の露光強度は、グルーブレベルに設定した。さらに、第１及び第２グルーブ形成領域とイングルーブピット形成領域との境界部に、それぞれ１トラック分に相当するイングルーブピットで形成された領域（以下、境界ピット形成領域という）を設けた。この境界ピット形成領域は、図７に示した基板１の境界ピット領域７２及び７４に相当する。この境界ピット形成領域のイングルーブピットを形成するときの露光強度は中レベル（以下、境界ピットレベルという）に、それ以外のグルーブ部分の露光強度はグルーブレベルに設定した。本実施例において、イングルーブピットレベルを１００％とした場合、境界ピットレベルは９０％、グルーブレベルは５５％となるように設定した。また、境界ピット形成領域に形成される各イングルーブピットは、トラックの接線方向に、３Ｔ〜１１Ｔ又は１４Ｔ（Ｔ：クロック周期）のいずれかのチャネルビット長で形成される。１トラック内に形成される境界ピットのパターンはランダムパターンであればよい。また、最短チャネルビット長は、用いる再生装置に併せて調整可能である。さらに、本実施例では、露光中に露光強度を変化させる場合、図３に示したように、露光強度を切り替える毎に一時的にレーザ光の露光強度を０レベルにする期間を設けた。これにより、ガラス原盤のイングルーブピット形成領域及び境界ピット形成領域におけるイングルーブピット部分の加工精度が向上する。
【００３７】
次に、フォトレジストが感光されたガラス原盤をカッティング装置から取出し、現像処理を行った。これにより、図４（ａ）及び（ｂ）に示すような、グルーブ形成部４０、境界ピット形成部４２及びイングルーブピット形成部４４が、ガラス原盤５０上に形成された。グルーブ形成部４０は、断面がＶ字状の溝形状となるように形成される。また、境界ピット形成部４２及びイングルーブピット形成部４４では、現像処理によってガラス原盤５０上のフォトレジスト５２は除去され、図４（ｂ）に示すように、ガラス原盤５０の表面５０ａがそれぞれ露出部４２ａ及び露出部４４ａとして現れる。露出部４２ａの、ガラス原盤半径方向における幅は、イングルーブピット形成部４４の露出部４４ａの幅に比べて狭い。
【００３８】
次に、図５（ａ）に示すように、ガラス原盤５０上に形成されているフォトレジスト５２の表面を、不図示のＲＩＥ（リアクティブイオンエッチング）装置を用いて、Ｃ２Ｆ６のガス雰囲気中でエッチングした。これにより、イングルーブピット形成部４４及び境界ピット形成部４２は、それぞれガラス原盤５０の表面５０ａから９０ｎｍの深さまでエッチングされる。次いで、図５（ｂ）に示すように、グルーブ形成部４０におけるガラス原盤５０の表面５０ａを露出させるために、不図示のＯ２によるレジストアッシング装置を用いて、フォトレジスト５２を所定厚さだけ削った。これにより、グルーブ形成部４０のガラス原盤表面５０ａを露出させた。さらに、図５（ｃ）に示すように、ガラス原盤５０のフォトレジスト５２形成面に対して、再度Ｃ２Ｆ６のガス雰囲気中でＲＩＥを行った。これにより、グルーブ形成部４０は、ガラス原盤表面５０ａから１７０ｎｍの深さまで、エッチングされた。同時に、イングルーブピット形成部４４及び境界ピット形成部４２は、それぞれ、ガラス原盤表面５０ａから２６０ｎｍの深さまでエッチングされた。次いで、図５（ｄ）に示すように、再度レジストアッシング装置（不図示）を用いて、ガラス原盤５０上のフォトレジスト５２を除去した。これにより、表面に所望のパターンが形成されたガラス原盤５０を得た。
【００３９】
このガラス原盤５０のパターン形成面に、メッキの前処理として無電解メッキを施した。さらに、このメッキ層を導電膜として用いることにより、厚さ０．２９ｍｍのＮｉ層を、電鋳法によって形成した。次いで、ガラス原盤５０上に形成したＮｉ層の表面を研磨し、さらに、ガラス原盤から上記Ｎｉ層を剥離することにより、スタンパを得た。なお、上記メッキの前処理における導電膜形成を、スパッタ法や蒸着法を用いて行ってもよい。
【００４０】
［情報記録媒体の作製方法］
上記のスタンパを、既存の射出成形装置に装着し、射出成形により基板１を得た。基板１は、直径１２０ｍｍ、厚さ０．６ｍｍのポリカーボネート製基板であり、図６に示すように、ガラス原盤に形成された凹凸パターン形状と同じ形状のパターンが、基板１の一方の面上に転写されている。前述の通り、基板１には、図７に示すようにグルーブ領域７１、境界ピット領域７２、イングルーブピット領域７３、境界ピット領域７４及びグルーブ領域（ユーザデータ領域）７５が形成されている。この基板１のパタ−ン形成面上に、下記化学式（１）で表わされる、アゾ系色素１重量％の濃度を有する溶液を、スピンコート法により塗布した。このとき、上記溶液を、グルーブ部分で厚さ１００ｎｍとなるように塗布した。なお、上記色素溶液を塗布する際に、テトラフルオロプロパノールを溶媒として用いることによりアゾ系色素溶媒とし、フィルタで濾過して不純物を取り除いた。次いで、上記色素材料を塗布した基板１を７０℃にて１時間乾燥させ、さらに、室温にて１時間冷却した。こうして、記録層２が基板１上に形成された（図８（ｂ）参照）。
【００４１】
【化１】
0003655289.tif 000002
【００４２】
さらに、図８（ｂ）に示すように、記録層２上に、反射層３としてＡｇ合金を厚さ１６０ｎｍとなるように、スパッタ法を用いて形成した。次いで、反射層３上に、ＵＶ樹脂材料をスピンコート法により塗布し、さらに、その上に厚さ０．６ｍｍのポリカーボネート製基板（ダミー基板）を載置した。この状態で、各層が形成された基板にＵＶ照射を施すことにより、各層が形成された基板とダミー基板とを貼り合わせて光情報記録媒体を得た。
【００４３】
こうして得られた光情報記録媒体について、イングルーブピット領域７３のイングルーブピット部分、境界ピット領域７４の境界ピット部分及びグルーブ領域７５のグルーブ部分の最大深さを、ディジタルインスツルメンツ社製ＡＦＭを用いて測定した。それらの深さは、図８（ｂ）に示すように、基板のランド８０の表面からの深さとした。グルーブ部分の最大深さｄｇは、１７０ｎｍであった。境界ピット部分の最大深さｄｐｂは、２６０ｎｍであった。また、イングルーブピット部分の最大深さｄｐは、２６０ｎｍであった。グルーブ部分の最大深さｄｇ及びイングルーブピット部分の最大深さｄｐは、良好な信号変調度やジッター等の記録再生信号特性を得るために、１．４≦ｄｐ／ｄｇ≦１．７の条件を満たすことが望ましい。これは、本発明者らの実験に基づいて求められた条件であり、本実施例における光情報記録媒体においても、この条件を満たすようにした。また、ランド８０の表面を基準として、イングルーブピット領域７３のイングルーブピット部分の半値幅Ｗｐ、境界ピット領域７４の境界ピット部分の半値幅Ｗｐｂ及びグルーブ領域７５のグルーブ部分における半値幅Ｗｇを、それぞれディジタルインスツルメンツ社製ＡＦＭを用いて測定した。ここで、半値幅とは、ランド８０の表面を基準面とし、各部分における最大深さの２分の１の深さ位置における、媒体の半径方向の溝幅又は穴の幅をいう。半値幅Ｗｇは３２０ｎｍ、半値幅Ｗｐｂは３５０ｎｍ、半値幅Ｗｐは４００ｎｍであった。これより、Ｗｇ≦Ｗｐｂ≦Ｗｐの関係が成り立つことが分かる。また、半値幅Ｗｐと半値幅Ｗｐｂとの比Ｗｐ／Ｗｐｂ＝１．１４であり、１．０５≦Ｗｐ／Ｗｐｂ≦１．１５の条件を満たすことが分かる。
【００４４】
さらに、図８（ｂ）に示すように、得られた光情報記録媒体のイングルーブピット領域７３のイングルーブピット部分、境界ピット領域７４の境界ピット部分及びグルーブ領域７５のグルーブ部分の記録層窪み深さを、ディジタルインスツルメンツ社製ＡＦＭを用いて測定した。ここで、記録層窪み深さとは、ランド８０上に形成された記録層２の表面２ａを基準としたときの記録層２の最大窪み量をいう。イングルーブピット領域７３における記録層窪み深さＴｐは、１７０ｎｍであった。境界ピット領域７４における記録層窪み深さＴｐｂは、１３５ｎｍであった。また、グルーブ領域７５の記録層窪み深さＴｇは、１００ｎｍであった。記録層窪み深さＴｐ及び記録層窪み深さＴｇは、良好な信号変調度やジッタ−等の記録再生信号特性を得るために、１．６≦Ｔｐ／Ｔｇ≦２．０の条件を満たすことが望ましい。これは、本発明者らの実験に基づいて求められた条件であり、本実施例における光情報記録媒体においても、この条件を満たすようにした。なお、境界ピット領域７４における記録層窪み深さＴｐｂと、イングルーブピット領域７３における記録層窪み深さＴｐまたはグルーブ領域７５の記録層窪み深さＴｇとの条件については、境界ピット領域７４の記録層窪み深さＴｐｂがグルーブ領域７５の記録層窪み深さＴｇとイングルーブピット領域７３の記録層窪み深さＴｐの差を低減するという理由から、Ｔｇ≦Ｔｐｂ≦Ｔｐとなる。さらに、グルーブ部分の最大深さｄｇに対するイングルーブピット部分の最大深さｄｐの比率と記録層窪み深さＴｇに対する記録層窪み深さＴｐの比率が、ｄｐ／ｄｇ＜Ｔｐ／Ｔｇの条件を満たすことが望ましい。イングルーブピットの最大深さｄｐがグルーブ部分の最大深さｄｇに対して、十分な信号変調度やラジアルプッシュプル信号が得られるような条件でない場合でも、基板上に記録層として色素材料を塗布することにより、記録情報再生時においてグルーブ部におけるレーザ光の光路長とイングルーブピット部におけるレーザ光の光路長との差が拡大され、光路長差を大きくすることができる。これにより、十分な信号変調度やラジアルプッシュプル信号を得ることができる。
【００４５】
上記実施例で得た光情報記録媒体を、波長６５０ｎｍのレーザ光及び開口数０．６のレンズを有する光ピックアップを用いて、イングルーブピット領域の記録信号の再生を行った。信号の検出及び再生は安定して行うことができ、また、このときの再生信号の信号変調度は６１％、ジッターは７．２％であり、いずれも良好な結果を得ることができた。
【００４６】
なお、本実施例では、図８（ａ）に示すように、イングルーブピット７３ａと境界ピット７４ａとが隣り合う領域について述べたが、イングルーブピットと境界ピット領域におけるグルーブ部分が隣り合う領域でトラッキングしているときでも、以下の理由によりトラッキングエラーは生じない。光スポットがある程度のスポットサイズを有していることに加え、実際のトラッキングの際には光スポットがトラッキング方向に対して垂直ではなく緩やかな角度をなす方向に走査されるので、境界ピット領域をトラッキングした場合、光スポット内にいずれかの境界ピット部分が入ることになる。これにより、境界ピット領域から得られるラジアルプッシュプル信号は平均化され、グルーブとイングルーブピットのみ形成された光情報記録媒体に比べて、トラッキングの際のイングルーブピット領域とグルーブ領域との間のラジアルプッシュプル信号の乱れを抑制することができる。
【００４７】
【比較例１】
次に、上記実施例で作製した光情報記録媒体のラジアルプッシュプル信号出力と、従来のイングルーブピットを有する情報記録媒体のラジアルプッシュプル信号出力との比較結果を示す。図９（ａ）は、上記実施例で作製した光情報記録媒体の検出結果を示し、上段に、シーク時における光ピックアップの２分割ディテクタからの和信号ｓａの出力を、下段に、差信号（ラジアルプッシュプル信号）ｐｐａの出力を示している。図９（ｂ）は、従来のイングルーブピットを有する光情報記録媒体の検出結果を示し、上段に、シーク時における和信号ｓｂの出力を、下段に、差信号（ラジアルプッシュプル信号）ｐｐｂの出力を、それぞれ示している。図９（ａ）、図９（ｂ）共に、和信号ｓａ、ｓｂの振幅レベルが大きく変化したところ（図９（ａ）中、符号９ａ及び図９（ｂ）中、符号９ｂでそれぞれ表わされたところ）が、イングルーブピット領域とグルーブ領域との境界部となる。図９（ａ）の符号９ａに対応する位置、即ち、上記実施例の光情報記録媒体における、イングルーブピット領域とグルーブ領域との境界部では、下段に示す差信号（ラジアルプッシュプル信号）ｐｐａの乱れは殆ど見られない。一方、図９（ｂ）の符号９ｂに対応する位置、即ち、従来のイングルーブピットを有する光情報記録媒体における、イングルーブピット領域とグルーブ領域との境界部では、下段に示す差信号（ラジアルプッシュプル信号）ｐｐｂの乱れが大きいことが確認できた。上述の通りＤＶＤ−Ｒ及びＤＶＤ−ＲＷではこのラジアルプッシュプル信号を利用してトラッキングを行っており、イングルーブピット領域とグルーブ領域との境界部において、ラジアルプッシュプル信号の振幅のバランスが崩れる、即ち、振幅の中心がずれることにより、トラッキングエラーが生じ易くなる。
【００４８】
また、上記実施例で作製した光情報記録媒体では、グルーブ部におけるラジアルプッシュプル信号とイングルーブピット部におけるラジアルプッシュプル信号との間の変動量は、正常な状態におけるラジアルプッシュプル信号の振幅を１００％とした場合、３６％となる。ＤＶＤ−Ｒ規格では特に規定されていないが、ＤＶＤ−ＲＷ規格においては、グルーブ部におけるラジアルプッシュプル信号とプリピット部におけるラジアルプッシュプル信号の変動量は２０％以上と規定されている。したがって、上記実施例の光情報記録媒体は、十分この規格を満たしており、トラッキング外れ（トラッキングエラー）を起すことはない。これに対し、従来のイングルーブピットを有する光情報記録媒体では、上記変動量が１８〜２０％程度となる。したがって、従来のイングルーブピットを有する光情報記録媒体は、ＤＶＤ−ＲＷの規格の下限値又はそれを下回ることになり、トラッキング外れ（トラッキングエラー）が生じやすい。
【００４９】
上記実施例の光情報記録媒体では、基板としてポリカーボネートを用いたが、ポリメチルメタクリレートやアモルファスポリオレフィン等を用いてもよい。また、上記実施例の光情報記録媒体では、基板上に記録層、反射層の順に、各層を形成したが、まず、基板上のパターン形成面に反射層を形成し、次いでその反射層上に記録層を形成することにより、各層を形成しても構わない。このような層構成で光情報記録媒体を作製した場合においても、上記実施例と同様な効果を得ることができる。
【００５０】
【実施例２】
本発明における光情報記録媒体の別の実施例を、図１０を用いて説明する。本実施例における光情報記録媒体は、記録層として、金属材料としてテルル（Ｔｅ）を用いた以外は、実施例１と同様に構成した。この記録層は、ＡｇＩｎＳｂＴｅにより情報の記録及び再生が行われる。図１０に示すように、ランド及びグルーブ並びにイングルーブピットを形成した基板１’面上に記録層２’として、Ｔｅを含む金属材料を、スパッタ法を用いて厚さ１５ｎｍとなるように形成した。さらに、実施例１と同様にして、記録層２’上に、スパッタ法を用いて、Ａｇ合金を厚さ１６０ｎｍで形成した。これにより、反射層３’を得た。記録層２’の材料として、ＡｇＩｎＳｂＴｅを用いることにより、基板１’のパターン形成面上に積層される記録層２’の厚みｔｒ２は、場所によらずほぼ一定となる。また、記録層２’上に積層される反射層３’の厚みｔｒ３も、場所によらずほぼ一定となる。したがって、媒体の各領域における記録層及び反射層の厚みを把握することが容易となり、その情報に基づき、積層する層の厚みを制御することができる。これにより、光情報記録媒体において、より安定した層形成が可能となる。
【００５１】
【実施例３】
本発明の別の実施例を、図１１及び１２を用いて説明する。この実施例では、光情報記録媒体に用いる基板のグルーブ領域と境界ピット領域の間に、グルーブ領域におけるグルーブより幅の広いグルーブ（以下、境界グルーブという）を１トラック分形成した以外は、実施例１と同様に構成した。以下に、上記基板の作製に用いた原盤、スタンパ及び光情報記録媒体の作製方法について説明する。
【００５２】
本実施例では、実施例１と同様にして、レーザ光をガラス原盤上で移動させながら、ガラス原盤に照射するレーザ光の露光強度を、上記光変調器を用いて変化させる。本実施例では、図１１に示すように、レーザ光の露光強度を、低い方から順にレベル１、レベル２、レベル３、レベル４の４段階に変化させた。本実施例における各レベルの比は、レベル４を１００％とした場合、レベル３は９０％、レベル２は６０％、レベル１は５５％となるように設定した。図１１に示すように、第１及び第２グルーブ形成領域における露光強度は、レベル１に設定した。また、イングルーブピット形成領域における、イングルーブピット形成部分の露光強度はレベル４に、それ以外のグルーブ部分の露光強度は、レベル１に設定した。境界グルーブ形成領域のグルーブ形成部分の露光強度はレベル２に設定した。境界ピット形成領域におけるイングルーブピット形成部分の露光強度はレベル３に、それ以外のグルーブ部分の露光強度はレベル１に設定した。本実施例の光情報記録媒体では、境界グルーブを設けることにより、実施例１の場合に比べて境界ピットに形成されるピットを大きく形成しても、境界グルーブ領域から境界ピット領域にかけてのグルーブ幅の変化は緩やかとなるので、ラジアルプッシュプル信号のオフセットや乱れが生じにくくなる。これにより、境界ピットに形成されたイングルーブピットでも十分な変調度を得ることができる。したがって、境界ピットに形成されるイングルーブピットのパターンはダミー等のランダムパターンに限らず、ユーザ情報の記録信号パターンでもよい。これにより、原盤の境界ピット形成領域におけるイングルーブピット形成部分のパターンも、上記イングルーブピットに対応したパターンが形成される。
【００５３】
次に、フォトレジストが感光されたガラス原盤を、実施例１と同様にして現像処理を行い、残ったフォトレジストのパターンに従って、ガラス原盤をＲＩＥ装置等を用いてエッチングした。これにより、表面に所望の凹凸パターンを形成したガラス原盤を得た。なお、本実施例において、グルーブ形成部及び境界グルーブ形成部は、ガラス原盤表面から１７０ｎｍの深さまで、イングルーブピット形成部及び境界ピット形成部は、ガラス原盤表面から２６０ｎｍの深さまでエッチングした。また、境界グルーブ形成部はグルーブ形成部に比べて広く形成した。
【００５４】
また、本実施例では、実施例１と同様にして、露光中に露光強度を変化させる場合、露光強度を切り替える毎に一時的にレーザ光の露光強度を０レベルにする期間を設けた。さらに、本実施例では、イングルーブピット形成領域において、所定のピット長を有する各イングルーブピット形成部分の露光強度を以下のように制御しながら、原盤露光を行った。図１１に示すように、露光開始から１Ｔ〜１．５Ｔ（Ｔ：クロック周期）の間はレベル４で露光し、次いで、所定の間露光強度をレベル４に対し７０％のレベルに低下させて露光した。さらに、イングルーブピット形成部分の終了までの１Ｔ〜１．５Ｔの間、再びレベル４に露光強度を戻して露光した。これにより、各イングルーブピット形成部分の原盤半径方向の幅は、イングルーブピット形成部分のトラック方向における中間部付近で広がることが阻止される。なお、境界ピット形成領域におけるイングルーブピット形成部分の露光強度についても、同様に露光強度の制御を行ってもよい。
【００５５】
こうして得られた原盤を用いて、実施例１と同様にして射出成形法を用いて基板を作製した。次いで、図１２（ｂ）に示すように、実施例１と同様にして、記録層２、及び反射層３を形成した。得られた基板にダミー基板を光硬化性樹脂を介して貼付けすることにより、光情報記録媒体を得た。
【００５６】
こうして得られた光情報記録媒体について、実施例１と同様にして、イングルーブピット領域７３のイングルーブピット部分、境界ピット領域７４の境界ピット部分、境界グルーブ領域７６のグルーブ部分、グルーブ領域７５のグルーブ部分の最大深さを、ディジタルインスツルメンツ社製ＡＦＭを用いて測定した。図１２（ｂ）に示すように、グルーブ部分の最大深さｄｇは、１７０ｎｍであった。境界グルーブ部分の最大深さｄｇｂは、１７０ｎｍであった。境界ピット部分の最大深さｄｐｂは、２６０ｎｍであった。イングルーブピット部分の最大深さｄｐは、２６０ｎｍであった。なお、グルーブ部分の最大深さｄｇ及びイングルーブピット部分の最大深さｄｐは、良好な信号変調度やジッター等の記録再生信号特性を得るために、１．４≦ｄｐ／ｄｇ≦１．７の条件を満たすことが望ましい。
【００５７】
また、ランド８０の表面を基準として、イングルーブピット領域７３のイングルーブピット部分の半値幅Ｗｐ、境界ピット領域７４の境界ピット部分の半値幅Ｗｐｂ、境界グルーブ領域７６のグルーブ部分における半値幅Ｗｇｂ、グルーブ領域７５のグルーブ部分における半値幅Ｗｇを、それぞれディジタルインスツルメンツ社製ＡＦＭを用いて測定した。半値幅Ｗｇは３２０ｎｍ、半値幅Ｗｇｂは３３０ｎｍ、半値幅Ｗｐｂは３６０ｎｍ、半値幅Ｗｐは４００ｎｍであった。これより、Ｗｇ≦Ｗｇｂ≦Ｗｐｂ≦Ｗｐの関係が成り立つことが分かる。また、半値幅Ｗｐと半値幅Ｗｐｂとの比Ｗｐ／Ｗｐｂ＝１．１１であり、１．０５≦Ｗｐ／Ｗｐｂ≦１．１５の条件を満たすことが分かる。さらに、半値幅Ｗｇｂと半値幅Ｗｇとの比Ｗｇｂ／Ｗｇ＝１．０３であり、１．０３≦Ｗｇｂ／Ｗｇ≦１．１５の条件を満たすことが分かる。
【００５８】
また、本実施例で得られた光情報記録媒体においては、図１２（ａ）に示すように、前述のような露光スケジュールで露光した結果、イングルーブピット領域７３のイングルーブピット７３ａのトラック方向中間部付近で基板半径方向の幅の広がりが抑制されている。これにより、イングルーブピットに隣接するランド部分７７においても十分な面積のランド面を確保することができる。よって、この光情報記録媒体から安定したラジアルプッシュプル信号を得ることができる。
【００５９】
さらに、イングルーブピット７３ａの幅の広がり抑制効果を調整するために、イングルーブピット領域７３において、最短チャネルビット長３Ｔを有するイングルーブピットの基板半径方向の幅及びそれよりも長いチャネルビット長を有するイングルーブピットの基板半径方向の幅を、それぞれディジタルインスツルメンツ社製走査型プローブ顕微鏡を用いて測定した。最短チャネルビット長３Ｔを有するイングルーブピットの最大幅は０．３４μｍであった。また、チャネルビット長１１Ｔを有するイングルーブピットの最大幅は、０．３８μｍであった。さらに、チャネルビット長１４Ｔを有するイングルーブピットの最大幅は、０．４μｍであった。本発明者らによる実験から、最短チャネルビット長３Ｔを有するイングルーブピットの最大幅に対する最短チャネルビット長３Ｔよりも長いチャネルビット長を有するイングルーブピットの最大幅の割合は１１２〜１１８％の範囲内であり、最短チャネルビット長よりも長いイングルーブピットにおいて、基板半径方向の幅の広がりが抑制されていることが分かる。
【００６０】
さらに、実施例１と同様にして、得られた光情報記録媒体のイングルーブピット領域７３のイングルーブピット部分、境界ピット領域７４の境界ピット部分、境界グルーブ領域７６及びグルーブ領域７５のグルーブ部分の記録層窪み深さを、ディジタルインスツルメンツ社製ＡＦＭを用いて測定した。図１２（ｂ）に示すように、イングルーブピット領域７３における記録層窪み深さＴｐは、１７０ｎｍであった。境界ピット領域７４における記録層窪み深さＴｐｂは、１３５ｎｍであった。境界グルーブ領域７６の記録層窪み深さＴｇｂは、１１０ｎｍであった。また、グルーブ領域７５の記録層窪み深さＴｇは、１００ｎｍであった。なお、記録層窪み深さＴｐ及び記録層窪み深さＴｇは、実施例１と同様、良好な信号変調度やジッタ−等の記録再生信号特性を得るために、１．６≦Ｔｐ／Ｔｇ≦２．０の条件を満たすことが望ましい。
【００６１】
また、境界ピット領域７４の記録層窪み深さＴｐｂと、イングルーブピット領域７３の記録層窪み深さＴｐと、境界グルーブ領域７６の記録層窪み深さＴｇｂと、グルーブ領域７５の記録層窪み深さＴｇとの関係は、上記各領域のグルーブ半値幅の関係から、Ｔｇ≦Ｔｇｂ≦Ｔｐｂ≦Ｔｐとなる。
【００６２】
上記実施例で得た光情報記録媒体を、波長６５０ｎｍのレーザ光及び開口数０．６のレンズを有する光ピックアップを用いて、イングルーブピット領域の記録信号の再生を行った。信号の検出及び再生は安定して行うことができ、また、このときの再生信号の信号変調度は６１％、ジッターは７．２％であり、いずれも良好な結果を得ることができた。
【００６３】
【実施例４】
本発明の更なる別の実施例を、図１３及び１４を用いて説明する。本実施例では、光情報記録媒体に用いる境界ピット領域を設けず、グルーブ領域とイングルーブピット形成領域との間に境界グルーブ領域のみ形成した以外は、実施例３と同様に構成した。以下、上記基板の作製に用いた原盤、スタンパ及び光情報記録媒体の作製方法について、説明する。
【００６４】
本実施例では、図１３に示すように、レーザ光の露光強度を、実施例３で用いた露光強度のうちレベル１、レベル２、レベル４の３段階のレベルを用いて原盤露光を行った。本実施例における各レベルの比は、実施例３と同様に、レベル４を１００％とした場合、レベル２は６０％、レベル１は５５％となるように設定した。図１３に示すように、第１及び第２グルーブ形成領域における露光強度は、レベル１に設定した。また、イングルーブピット形成領域における、イングルーブピット形成部分の露光強度はレベル４に、それ以外のグルーブ部分の露光強度は、レベル１に設定した。また、境界グルーブ形成領域のグルーブ形成部分の露光強度はレベル２に設定した。
【００６５】
次に、フォトレジストが感光されたガラス原盤を、実施例１と同様にして現像処理を行い、残ったフォトレジストのパターンに従って、ガラス原盤をＲＩＥ装置等を用いてエッチングした。これにより、表面に所望の凹凸パターンを形成したガラス原盤を得た。なお、本実施例において、グルーブ形成部及び境界グルーブ形成部は、ガラス原盤表面から１７０ｎｍの深さまで、イングルーブピット形成部は、ガラス原盤表面から２６０ｎｍの深さまでエッチングした。また、境界グルーブ形成部はグルーブ形成部に比べて広く形成した。
【００６６】
また、本実施例では、実施例３と同様にして、露光中に露光強度を変化させる場合、露光強度を切り替える毎に一時的にレーザ光の露光強度を０レベルにする期間を設けた。また、図１３に示すように、イングルーブピット形成領域において、所定のピット長を有する各イングルーブピット形成部分の露光強度を、実施例３と同様に制御して原盤露光を行った。
【００６７】
こうして得られた原盤を用いて、実施例３と同様にして射出成形法を用いて基板を作製した。次いで、図１４（ｂ）に示すように、実施例３と同様にして、記録層２、及び反射層３を形成した。得られた基板に、ダミー基板を光硬化性樹脂を介して貼付けすることにより光情報記録媒体を得た。
【００６８】
こうして得られた光情報記録媒体について、実施例３と同様にして、イングルーブピット領域７３のイングルーブピット部分、境界グルーブ領域７６のグルーブ部分、グルーブ領域７５のグルーブ部分の最大深さを、ディジタルインスツルメンツ社製ＡＦＭを用いて測定した。図１４（ｂ）に示すように、グルーブ部分の最大深さｄｇは、１７０ｎｍであった。境界グルーブ部分の最大深さｄｇｂは、１７０ｎｍであった。イングルーブピット部分の最大深さｄｐは、２６０ｎｍであった。なお、グルーブ部分の最大深さｄｇ及びイングルーブピット部分の最大深さｄｐは、良好な信号変調度やジッター等の記録再生信号特性を得るために、１．４≦ｄｐ／ｄｇ≦１．７の条件を満たすことが望ましい。
【００６９】
また、ランド８０の表面を基準として、イングルーブピット領域７３のイングルーブピット部分の半値幅Ｗｐ、境界グルーブ領域７６のグルーブ部分における半値幅Ｗｇｂ、グルーブ領域７５のグルーブ部分における半値幅Ｗｇを、それぞれディジタルインスツルメンツ社製ＡＦＭを用いて測定した。半値幅Ｗｇは３２０ｎｍ、半値幅Ｗｇｂは３５０ｎｍ、半値幅Ｗｐは４００ｎｍであった。これより、Ｗｇ≦Ｗｇｂ≦Ｗｐの関係が成り立つことが分かる。さらに、半値幅Ｗｇｂと半値幅Ｗｇとの比Ｗｇｂ／Ｗｇ＝１．０９であり、１．０５≦Ｗｇｂ／Ｗｇ≦１．１５の条件を満たすことが分かる。
【００７０】
また、図１４（ａ）に示すように、前述のような露光スケジュールで露光した結果、イングルーブピット領域７３のイングルーブピット７３ａのトラック方向中間部付近で基板半径方向の幅の広がりが抑制されている。これにより、イングルーブピットに隣接するランド部分７７’においても十分な面積のランド面を確保することができる。よって、この光情報記録媒体から安定したラジアルプッシュプル信号を得ることができる。
【００７１】
さらに、イングルーブピット７３ａの幅の広がり抑制効果を調整するために、イングルーブピット領域７３において、最短チャネルビット長３Ｔを有するイングルーブピットの基板半径方向の幅及びそれよりも長いチャネルビット長を有するイングルーブピットの基板半径方向の幅を、それぞれディジタルインスツルメンツ社製走査型プローブ顕微鏡を用いて測定した。最短チャネルビット長３Ｔを有するイングルーブピットの最大幅は０．３４μｍであった。また、チャネルビット長１１Ｔを有するイングルーブピットの最大幅は、０．３８μｍであった。さらに、チャネルビット長１４Ｔを有するイングルーブピットの最大幅は、０．４μｍであった。本発明者らによる実験から、最短チャネルビット長３Ｔを有するイングルーブピットの最大幅に対する最短チャネルビット長３Ｔよりも長いチャネルビット長を有するイングルーブピットの最大幅の割合は１１２〜１１８％の範囲内であり、最短チャネルビット長よりも長いイングルーブピットにおいて、基板半径方向の幅の広がりが抑制されていることが分かる。
【００７２】
また、実施例３と同様にして、得られた光情報記録媒体のイングルーブピット領域７３のイングルーブピット部分、境界グルーブ領域７６及びグルーブ領域７５のグルーブ部分の記録層窪み深さを、ディジタルインスツルメンツ社製ＡＦＭを用いて測定した。図１４（ｂ）に示すように、イングルーブピット領域７３における記録層窪み深さＴｐは、１７０ｎｍであった。境界グルーブ領域７６の記録層窪み深さＴｇｂは、１２０ｎｍであった。また、グルーブ領域７５の記録層窪み深さＴｇは、１００ｎｍであった。なお、記録層窪み深さＴｐ及び記録層窪み深さＴｇは、実施例１と同様、良好な信号変調度やジッタ−等の記録再生信号特性を得るために、１．６≦Ｔｐ／Ｔｇ≦２．０の条件を満たすことが望ましい。
【００７３】
また、イングルーブピット領域７３の記録層窪み深さＴｐと、境界グルーブ領域７６の記録層窪み深さＴｇｂと、グルーブ領域７５の記録層窪み深さＴｇとの関係は、上記各領域のグルーブ半値幅の関係から、Ｔｇ≦Ｔｇｂ≦Ｔｐとなる。
【００７４】
上記実施例で得た光情報記録媒体を、波長６５０ｎｍのレーザ光及び開口数０．６のレンズを有する光ピックアップを用いて、イングルーブピット領域の記録信号の再生を行った。信号の検出及び再生は安定して行うことができ、また、このときの再生信号の信号変調度は６１％、ジッターは７．２％であり、いずれも良好な結果を得ることができた。
【００７５】
実施例３及び４の原盤露光時に、イングルーブピット形成領域における所定のピット長を有するイングルーブピット形成部分の露光強度を、始めに第１の露光強度とし、次いで第１の露光強度よりも低い第２露光強度とし、さらに第１の露光強度に変更するように制御したが、実施例１及び２における原盤露光時においても、同様な露光強度制御を行ってもよい。
【００７６】
【発明の効果】
本発明の光情報記録媒体では、イングルーブピット領域とグルーブ領域との間に境界ピット領域を設けることにより、イングルーブピット領域とグルーブ領域との間で生じるトラッキングエラーを抑制することが可能となる。本発明の光情報記録媒体の製造方法は、本発明の光情報記録媒体を製造するのに有用である。
【００７７】
グルーブ形成領域と境界ピット形成領域との間に幅広のグルーブ（境界グルーブ）を設けることにより、境界ピットの変調度を良好な状態に維持しつつ、良好なトラッキング特性を得ることができる。また、境界ピット形成領域に代えて境界グルーブのみを設けた場合においても、安定したサーボ制御を行うことができる。
【図面の簡単な説明】
【図１】  （ａ）は、従来のイングルーブピットを有する光情報記録媒体の一部分を示した概略上面図であり、（ｂ）は、（ａ）のＡ−Ａ線断面図である。
【図２】  実施例１におけるガラス原盤の作製方法を説明した図である。
【図３】  実施例１におけるガラス原盤に照射するレーザ光の露光強度の時間変化を示した図である。
【図４】  （ａ）は、実施例１において、フォトレジスト露光・現像直後のガラス原盤の一部分を示した概略上面図であり、（ｂ）は、（ａ）のＡ’−Ａ’線断面図である。
【図５】  実施例１におけるガラス原盤の作製方法を説明した図である。
【図６】  実施例１において得られた基板のパターン形成面の概略斜視図である。
【図７】  実施例１において得られた基板の概略図である。
【図８】  （ａ）は、実施例１における光情報記録媒体の、境界ピット領域付近の概略上面図を示し、（ｂ）は（ａ）のＣ−Ｃ線断面を示した図である。
【図９】  イングルーブピット領域とグルーブ領域との境界部付近の和信号及び差信号（ラジアルプッシュプル信号）を示した図であり、（ａ）は、実施例１で作成した情報記録媒体の、それらの各信号を示した図であり、（ｂ）は、従来のイングルーブピットを有する情報記録媒体の、それらの各信号を示した図である。
【図１０】  実施例２における光情報記録媒体のイングルーブピット領域とグルーブ領域との境界部付近の概略断面図である。
【図１１】  実施例３におけるガラス原盤に照射するレーザ光の露光強度の時間変化を示した図である。
【図１２】  （ａ）は、実施例３における光情報記録媒体の、境界ピット領域付近の概略上面図を示し、（ｂ）は（ａ）のＤ−Ｄ線断面を示した図である。
【図１３】  実施例４におけるガラス原盤に照射するレーザ光の露光強度の時間変化を示した図である。
【図１４】  （ａ）は、実施例４における光情報記録媒体の、境界ピット領域付近の概略上面図を示し、（ｂ）は（ａ）のＥ−Ｅ線断面を示した図である。
【図１５】  グルーブ形成領域とイングルーブピット形成領域との境界部で起こるトラッキングエラーの発生原因について説明した図である。
【符号の説明】
１，１’，１０１  基板
２，２’，１０２  記録層
３，３’，１０３  反射層
４０  グルーブ形成部
４２  境界ピット形成部
４４  イングルーブピット形成部
５０  ガラス原盤
５２  フォトレジスト
７１，７５  グルーブ領域
７３  イングルーブピット領域
７２，７４  境界ピット領域
１０１ａ  ランド面
１０５  グルーブ
１０７  イングルーブピット
ｓａ，ｓｂ  和信号
ｐｐａ，ｐｐｂ  差信号（ラジアルプッシュプル信号）
ＡＸ  中心軸
【図１】
0003655289.tif 000003
【図２】
0003655289.tif 000004
【図３】
0003655289.tif 000005
【図４】
0003655289.tif 000006
【図５】
0003655289.tif 000007
【図６】
0003655289.tif 000008
【図７】
0003655289.tif 000009
【図８】
0003655289.tif 000010
【図９】
0003655289.tif 000011
【図１０】
0003655289.tif 000012
【図１１】
0003655289.tif 000013
【図１２】
0003655289.tif 000014
【図１３】
0003655289.tif 000015
【図１４】
0003655289.tif 000016
【図１５】
0003655289.tif 000017